(57)【要約】【課題】透光性基板、光散乱部、及び透明電極層から構成される透明導電性基板を有する発光素子における前記透明導電性基板の設計を、容易且つ正確に行うことができる発光素子用の透明導電性基板の設計方法を提供する。【解決手段】透光性基板２、光散乱部３、及び透明電極層４がこの順番に積層して形成され、発光素子の外層に設けられた透明導電性基板１の設計方法である。互いに異なる構造を有する光散乱部３が設けられた複数の試験用基板５を作製する。各試験用基板５の透明電極層４側の表面に外部から透明電極層４に向けて照射される光の略全部を透明電極層４内に取り入れるための光投入手段６を取り付ける。光投入手段６に向けて光を入射すると共に光の入射角度を変動させ、透光性基板２側からの出射光の光量を入射角度ごとに計測する。この計測結果に基づいて、複数の試験用基板５の構造から、発光素子に設けられる透明導電性基板１の構造を選択する。【選択図】図１
2010033851.tif 000002
【特許請求の範囲】
【請求項１】
透光性基板、光散乱部、及び透明電極層がこの順番に積層して形成され、発光素子の外層に設けられることによって発光素子へ給電する機能と発光素子からの発光を透過して外部へ出射する機能とを発揮する透明導電性基板の設計方法であって、
透光性基板、光散乱部、及び透明電極層がこの順番に積層して形成され、且つ前記光散乱部が互いに異なる構成を有する複数の試験用基板を作製し、
各試験用基板の透明電極層側の表面に外部から透明電極層に向けて照射される光の略全部を透明電極層内に取り入れるための光投入手段を取り付け、
前記光投入手段に向けて光を入射すると共に前記光の入射角度を変動させ、透光性基板側からの出射光の光量を前記入射角度ごとに計測し、
前記計測結果に基づいて、前記複数の試験用基板の構造から、発光素子に設けられる透明導電性基板の構造を選択することを特徴とする発光素子用の透明導電性基板の設計方法。
【請求項２】
光散乱部、透光性基板、及び透明電極層がこの順番に積層して形成され、発光素子の外層に設けられることによって発光素子へ給電する機能と発光素子からの発光を透過して外部へ出射する機能とを発揮する透明導電性基板の設計方法であって、
光散乱部、透光性基板、及び透明電極層がこの順番に積層して形成され、且つ前記光散乱部が互いに異なる構造を有する複数の試験用基板を作製し、
各試験用基板の透明電極層側の表面に外部から透明電極層に向けて照射される光の略全部を透明電極層内に取り入れるための光投入手段を取り付け、
前記光投入手段に向けて光を入射すると共に前記光の入射角度を変動させ、光散乱部側からの出射光の光量を前記入射角度ごとに計測し、
前記計測結果に基づいて、前記複数の試験用基板の構造から、発光素子に設けられる透明導電性基板の構造を選択することを特徴とする発光素子用の透明導電性基板の設計方法。
【請求項３】
上記光投入手段が、試験用基板における透明電極層の屈折率との屈折率差が±０．１以内となる屈折率を有する半球レンズ又は半円筒レンズであることを特徴とする請求項１又は２記載の発光素子用の透明導電性基板の設計方法。
【請求項４】
光散乱部、透光性基板、及び透明電極層がこの順番に積層して形成され、発光素子の外層に設けられることによって発光素子へ給電する機能と発光素子からの発光を透過して外部へ出射する機能とを発揮する透明導電性基板の設計方法であって、
光散乱部及び透光性基板が積層して形成され、且つ前記光散乱部が互いに異なる構造を有する複数の試験用基板を作製し、
各試験用基板の透光性基板側の表面に外部から透光性基板に向けて照射される光の略全部を透光性基板内に取り入れるための光投入手段を取り付け、
前記光投入手段に向けて光を入射すると共に前記光の入射角度を変動させ、光散乱部側からの出射光の光量を前記入射角度ごとに計測し、
前記計測結果に基づいて、前記複数の試験用基板の構造から、発光素子に設けられる透明導電性基板における光散乱部及び透光性基板の構造を選択することを特徴とする発光素子用の透明導電性基板の設計方法。
【請求項５】
上記光投入手段が、試験用基板における透光性基板の屈折率との屈折率差が±０．１以内となる屈折率を有する半球レンズ又は半円筒レンズであることを特徴とする請求項４に記載の発光素子用の透明導電性基板の設計方法。
【発明の詳細な説明】
【技術分野】
【０００１】
本発明は、有機エレクトロルミネッセンス素子等の発光素子の最外層に設けられることで、前記発光素子へ給電する機能と発光素子からの発光を透過して外部へ出射する機能とを発揮する透明導電性基板の設計方法に関する。
【背景技術】
【０００２】
従来における上記透明導電性基板１の設計方法について、有機エレクトロルミネッセンス素子Ａの場合を例に挙げて説明する。
【０００３】
図１３は透光性基板２上に透明電極層４、有機発光層７、光反射性電極層８が順次形成された有機エレクトロルミネッセンス素子Ａを示す。符号９は有機発光層７中に存在する発光点を示す。
【０００４】
この有機エレクトロルミネッセンス素子Ａにおいて、有機発光層７の発光点９から透光性基板２側に向けて斜めに伝播する光２３の光路について説明する。実際には光反射性電極層８へ出射する光も存在するが、ここでは省略している。
【０００５】
光が屈折率の高い媒質から屈折率の低い媒質へ伝播する際、前記媒質間の界面では両者の屈折率に応じて、スネルの法則に基づく臨界角が決定される。前記臨界角以上の角度で伝播する光は前記媒質間の界面で全反射し、屈折率の高い媒質に閉じ込められて導波光として失われる。
【０００６】
ところで、有機エレクトロルミネッセンス素子Ａに設けられる透光性基板２には、すぐれた透明性、強度、低コスト、ガスバリア性、耐薬品性、耐熱性等が要請され、そのために前記透光性基板２として無機ガラスが広く使用されている。一般的なソーダライムガラスの屈折率は１．５２程度である。
【０００７】
また、透明電極層４には透明性と電気伝導性が要求され、このような観点から透明電極層４はスズドープ酸化インジウム（ＩＴＯ）、酸化インジウム亜鉛（ＩＺＯ）等で形成されている。ＩＴＯやＩＺＯの屈折率は、組成、成膜方法、結晶構造などにより変化するが、ＩＴＯの屈折率はおよそ１．７〜２．３の範囲であり、ＩＺＯの屈折率はおよそ１．９〜２．４の範囲であって、これらは非常に高屈折率な材料である。
【０００８】
また、有機発光層７は、ホール輸送層１２、発光層１３、電子輸送層１４等で構成される。この有機発光層７の形成に用いられる発光材料や電子輸送性材料、ホール輸送性材料などの有機材料は、一般的にベンゼン環をその分子構造内に多く含んだπ共役結合系の化合物であるため、その屈折率はおよそ１．６〜２．０であり、一般的な有機材料に比べて屈折率が高い。
【０００９】
このように屈折率が大気１０、透光性基板２、有機発光層７、透明電極層４の順に大きくなる場合、有機エレクトロルミネッセンス素子Ａの有機発光層７の発光点９から透光性基板２側に向けて斜めに伝播する光は、透光性基板２と大気１０の界面や、透明電極層４と透光性基板２との界面において、入射角度が臨界角を超える場合に全反射する。例えば図１３において、有機発光層７の屈折率が１．７、透明電極層４の屈折率が１．９、透光性基板２の屈折率が１．５２、大気１０の屈折率が１である場合に、発光層１３の発光点９から伝播する光２３は、有機発光層７と透明電極層４との界面では透明電極層４の方が屈折率の方が高いために全反射せず、全ての光２３が透明電極層４内に伝播する。一方、透明電極層４と透光性基板２との界面では、透明電極層４の方が屈折率が高いため、前記光の入射角度が臨界角を超えるとこの光２３が前記界面で全反射し、導波光となって透明電極層４内に閉じ込められる。また透光性基板２と大気１０との界面では、透光性基板２の方が屈折率が高いため、前記光の入射角度が臨界角を超えるとこの光２３が前記界面で全反射し、導波光となって透光性基板２内に閉じ込められる。
【００１０】
発光点９から伝播する光の総量の対する、上記導波光や透光性基板２から大気１０へ出射する光の割合を、立体角を考慮して概算すると、大気１０へ出射する光が約２０％、透光性基板２における導波光が約３５％、透明電極層４における導波光が約４５％となる。このような導波光の存在によって、有機エレクトロルミネッセンス素子Ａからの光の取り出し効率が悪くなる。
【００１１】
上記導波光を大気１０へ出射することで光の取り出し効率を向上するために、有機エレクトロルミネッセンス素子Ａに光の反射・屈折角を乱れされる領域（光散乱部３）を設けることが提案されている（特許文献２，３参照）。このような光散乱部３を設ければ、層間の界面におけるスネルの法則を崩し、全反射条件にある光を低減して光の取り出し効率を向上することができる。
【００１２】
例えば図５に示される有機エレクトロルミネッセンス素子Ａでは透明電極層４と透光性基板２との間に光散乱部３が介在することで、本来透明電極層４を導波して失われる光２３が光散乱部３を介して透光性基板２へ伝播し、また図６に示される有機エレクトロルミネッセンス素子Ａでは透光性基板２の外面側に光散乱部３が設けられることで、本来透光性基板２を導波して失われる光２３が光散乱部３を介して大気１０へ出射する。
【００１３】
このような光散乱部３を形成する手法として、例えば透光性の基体上に、単粒子層状に並べられた透光性粒子を含む光拡散層を形成すること（特許文献１参照）が挙げられる。
【００１４】
特許文献２及び特許文献３では、上記のように光散乱部３が設けられる場合に、有機エレクトロルミネッセンス素子Ａからの大気１０への出射光量を向上するための設計方法が提案されている。この設計方法では、透光性基板２から大気１０へ出射される光の正面輝度値と５０〜７０°方向の輝度値が次の式（１）の関係を満たすように、有機エレクトロルミネッセンス素子Ａを設計する。或いは更に発光点９と光反射性電極層８の表面との間の寸法をｄ、有機発光層７中の発光層１３における発光材料の蛍光発光スペクトルのピーク波長をλ、有機発光層７中の発光層１３と光反射性電極層８との間に介在する電子輸送層１４等の有機層の屈折率をｎとした場合に次の式（２）の関係を満たすように、有機エレクトロルミネッセンス素子Ａを設計する。
【００１５】
（正面輝度値）＜（５０〜７０°方向の輝度値）  …（１）
（０．３／ｎ）λ＜ｄ＜（０．５／ｎ）λ  …（２）
この設計方法では、有機エレクトロルミネッセンス素子Ａの正面方向に出射する光は干渉により弱め合ってしまうが、通常は導波光として素子内に閉じ込められる広角度成分の光が強め合って出射するようにして、全体として出射光量を増大させようとするものである。
【００１６】
しかし、式（１）を満たすような有機エレクトロルミネッセンス素子Ａを設計するためには、実際に有機エレクトロルミネッセンス素子Ａを試作して発光輝度を計測しなければならず、また最適な設計を行うためには構成の異なる複数の有機エレクトロルミネッセンス素子Ａを試作して各素子についての計測を行う必要があり、コスト的、時間的な負担が大きくなってしまう。
【００１７】
また、式（２）を満たすように有機エレクトロルミネッセンス素子Ａを設計するとしても、光散乱部３の特性に合わせた有機エレクトロルミネッセンス素子Ａの設計がなされなければ、光散乱部３の効果を最大限引き出して出射光量を増大させることは難しい。
【００１８】
尚、特許文献３には、光散乱部３について、透明材料中にこれとは屈折率の異なる平均粒子径が０．２〜２０μｍの透明材料または不透明材料を分散分布させて光散乱部３を形成することや、光散乱部３に平均粒子径が１〜１００ｎｍの微粒子が分散分布した透明な平坦化層を形成することも開示されているが、出射光量を向上するための具体的な屈折率や粒子径を決定することは開示されていない。
【００１９】
このため、有機エレクトロルミネッセンス素子Ａからの出射光量を向上させるために光散乱部３の構造を最適化するための簡易な方法が求められている。このような方法として、図１４に示す方法が考えられる。
【００２０】
当該方法では、透光性基板２、光散乱部３、及び透明電極層４が積層した構造を有する複数の試験用基板５を作製する。各試験用基板５において、透光性基板２及び透明電極層４は同一の構造を有し、光散乱部３は互いに異なる構造を有している。この各試験用基板５に透明電極側から光を入射すると共に前記光の入射角度を変動させ、透光性基板２側からの出射光の光量を前記入射角度ごとに計測する。そして、この計測結果に基づいて、出射光量が大きくなるような光散乱部３の構造を選択することで、有機エレクトロルミネッセンス素子Ａからの出射光量を増大させることができる。当該方法は、有機エレクトロルミネッセンス素子Ａそのものを試作することなく光散乱部３の構成を最適化することができるという利点がある。また当該方法は有機エレクトロルミネッセンス素子Ａに限らず、透光性基板２、光散乱部３、及び透明電極層４から構成される構造体（透明導電性基板１という）を有する発光素子全般に適用することができる。
【００２１】
しかし、上記方法により光散乱部３の構造を最適化しようとしても、透明電極層４は大気１０よりも屈折率が大きいため、大気１０から試験用基板５の透明電極層４へ光を入射させる際に臨界角を超えて広角度で入射する光は大気１０と透明電極層４との界面で全反射し、試験用基板５内を伝播しない。光散乱部３は素子内を広角度で伝播する光を外部へ出射するために設けられるものであるため、前記のように試験用基板５内に広角度で光が伝播しない場合には、光散乱部３の構成を最適化することができなくなってしまう。
【特許文献１】特開２００１−３５６２０７号公報
【特許文献２】特開２００４−２９６４２３号公報
【特許文献３】特開２００４−２９６４２９号公報
【特許文献４】特開２００５−２３９５０６号公報
【発明の開示】
【発明が解決しようとする課題】
【００２２】
本発明は上記の点に鑑みてなされたものであり、透光性基板、光散乱部、及び透明電極層から構成される透明導電性基板を有する発光素子における前記透明導電性基板の設計を行うにあたり、所望の発光性能を有する発光素子を得るための透明導電性基板の設計を容易且つ正確に行うことができる発光素子用の透明導電性基板の設計方法を提供することを目的とする。
【課題を解決するための手段】
【００２３】
第一の発明に係る発光素子用の透明導電性基板１の設計方法は、透光性基板２、光散乱部３、及び透明電極層４がこの順番に積層して形成され、発光素子の外層に設けられることによって発光素子へ給電する機能と発光素子からの発光を透過して外部へ出射する機能とを発揮する透明導電性基板１の設計方法である。本方法では、互いに異なる構造を有する光散乱部３が設けられた複数の試験用基板５を作製する。各試験用基板５の透明電極層４側の表面に外部から透明電極層４に向けて照射される光の略全部を透明電極層４内に取り入れるための光投入手段６を取り付ける。前記光投入手段６に向けて光を入射すると共に前記光の入射角度を変動させ、透光性基板２側からの出射光の光量を前記入射角度ごとに計測する。前記計測結果に基づいて、前記複数の試験用基板５の構造から、発光素子に設けられる透明導電性基板１の構造を選択する。
【００２４】
第一の発明によれば、光投入手段６へ光が入射する際、入射角が広角度であってもこの光の略全部が試験用基板５の透明電極層４内に取り入れられ、光散乱部３の性能に応じた光量の光が試験用基板５の透光性基板２から大気１０に出射する。このため、複数の各試験用基板５についての、入射角度ごとの出射光の光量の計測結果に基づけば、試験用基板５における光散乱部３の性能を評価することができる。この光散乱部３の性能の評価に基づいて、所望の性能を有する試験用基板５を選択し、この試験用基板５の構造を発光素子における透明導電性基板１として採用することができる。
【００２５】
第二の発明に係る発光素子用の透明導電性基板１の設計方法は、光散乱部３、透光性基板２、及び透明電極層４がこの順番に積層して形成され、発光素子の外層に設けられることによって発光素子へ給電する機能と発光素子からの発光を透過して外部へ出射する機能とを発揮する透明導電性基板１の設計方法である。本方法では、互いに異なる構造を有する光散乱部３が設けられた複数の試験用基板５を作製する。各試験用基板５の透明電極層４側の表面に外部から透明電極層４に向けて照射される光の略全部を透明電極層４内に取り入れるための光投入手段６を取り付ける。前記光投入手段６に向けて光を入射すると共に前記光の入射角度を変動させ、光散乱部３側からの出射光の光量を前記入射角度ごとに計測する。前記計測結果に基づいて、前記複数の試験用基板５の構造から、発光素子に設けられる透明導電性基板１の構造を選択する。
【００２６】
第二の発明によれば、光投入手段６へ光が入射する際、入射角が広角度であってもこの光の略全部が試験用基板５の透明電極層４内に取り入れられ、光散乱部３の性能に応じた光量の光が試験用基板５の光散乱部３から大気１０に出射する。このため、複数の各試験用基板５についての、入射角度ごとの出射光の光量の計測結果に基づけば、試験用基板５における光散乱部３の性能を評価することができる。この光散乱部３の性能の評価に基づいて、所望の性能を有する試験用基板５を選択し、この試験用基板５の構造を発光素子における透明導電性基板１として採用することができる。
【００２７】
上記第一及び第二の発明では、上記光投入手段６が、試験用基板５における透明電極層４の屈折率との屈折率差が±０．１以内となる屈折率を有する半球レンズ６ａ又は半円筒レンズ６ｂであることが好ましい。
【００２８】
この場合、外部から透明電極層４に向けて照射される光の略全部を透明電極層４内に容易に取り入れることができる。
【００２９】
第三の発明に係る発光素子用の透明導電性基板１の設計方法は、光散乱部３、透光性基板２、及び透明電極層４がこの順番に積層して形成され、発光素子の外層に設けられることによって発光素子へ給電する機能と発光素子からの発光を透過して外部へ出射する機能とを発揮する透明導電性基板１の設計方法である。本方法では、光散乱部３及び透光性基板２が積層して形成されると共に、互いに異なる構造を有する光散乱部３が設けられた複数の試験用基板５を作製する。各試験用基板５の透光性基板２側の表面に外部から透光性基板２に向けて照射される光の略全部を透光性基板２内に取り入れるための光投入手段６を取り付ける。前記光投入手段６に向けて光を入射すると共に前記光の入射角度を変動させ、光散乱部３側からの出射光の光量を前記入射角度ごとに計測する。前記計測結果に基づいて、前記複数の試験用基板５の構造から、発光素子に設けられる透明導電性基板１における光散乱部３及び透光性基板２の構造を選択する。
【００３０】
第三の発明によれば、光投入手段６へ光が入射する際、入射角が広角度であってもこの光の略全部が試験用基板５の透光性基板２内に取り入れられ、光散乱部３の性能に応じた光量の光が試験用基板５の光散乱部３から大気１０に出射する。このため、複数の各試験用基板５についての、入射角度ごとの出射光の光量の計測結果に基づけば、試験用基板５における光散乱部３の性能を評価することができる。この光散乱部３の性能の評価に基づいて、所望の性能を有する試験用基板５を選択し、この試験用基板５の構造を発光素子における透明導電性基板１の透光性基板２及び透明電極層４の構成として採用することができる。
【００３１】
上記第三の発明では、上記光投入手段６が、試験用基板５における透光性基板２の屈折率との屈折率差が±０．１以内となる屈折率を有する半球レンズ６ａ又は半円筒レンズ６ｂであることが好ましい。
【００３２】
この場合、外部から透光性基板２に向けて照射される光の略全部を透明電極層４内に容易に取り入れることができる。
【発明の効果】
【００３３】
本発明によれば、透光性基板２、光散乱部３、及び透明電極層４から構成される透明導電性基板１を有する発光素子における前記透明導電性基板１の設計を行うにあたり、発光素子自体を試作することなく、複数の試験用基板５のみを作製し、これらの試験用基板５を用いて光散乱部３の性能を評価して、発光素子の透明導電性基板１を設計することができ、所望の発光性能を有する発光素子を得るための透明導電性基板１の設計を容易且つ正確に行うことができる。
【発明を実施するための最良の形態】
【００３４】
以下、本発明を実施するための最良の形態について説明する。
【００３５】
［発光素子及び透明導電性基板１］
図５，６に、本発明によって設計される透明導電性基板１を備えた発光素子（有機エレクトロルミネッセンス素子Ａ）の構成の例を示す。
【００３６】
図５は、後述する第一の実施形態で設計される透明導電性基板１を備えた有機エレクトロルミネッセンス素子Ａの一例を示す。
【００３７】
透明導電性基板１は、透光性基板２、光散乱部３、及び透明電極層４がこの順番に積層した構造を有する。この透明導電性基板１における透明電極層４の、光散乱部３とは反対側の面に、有機発光層７、光反射性電極層８が、この順に順次積層成形されることで、有機エレクトロルミネッセンス素子Ａが形成されている。
【００３８】
透光性基板２は、例えば、ソーダライムガラスや無アルカリガラスなどの透明ガラス板や、ポリエステル、ポリオレフィン、ポリアミド、エポキシ等の樹脂、フッ素系樹脂等から任意の方法によって作製されたプラスチックフィルムやプラスチック板などを用いることができる。この透光性基板２は、通常は透明電極層４よりも低い屈折率を有する材質で形成されるが、透明電極層４よりも高い屈折率を有する材質で形成されても良い。このような高屈折率の透光性基板２としては、透明電極層４の有する屈折率に応じて適宜の材質から形成されるが、例えば高屈折率の光学ガラスから形成される。高屈折率の光学ガラスとしては、例えばＳｉＯ2を１〜６重量％、Ｂ2Ｏ3を１６〜２５重量％、ＣａＯを１３〜２０重量％、ＺｒＯ2を１〜８重量％、Ｌａ2Ｏ3をが２０〜２９重量％、ＴｉＯ2を１３〜１６重量％、Ｎｂ2Ｏ5を１０〜２０重量％、ＳｎＯを０．０１〜１重量％、Ｓｂ2Ｏ3を０．０１〜１重量％の範囲で含有するものが挙げられる。また、前記成分に加えて、更にＢａＯとＫ2Ｏのうち少なくとも一方を含有すると共に、ＢａＯとＫ2Ｏの含有量が共に２重量％以下であるような高屈折率の光学ガラスも挙げられる。
【００３９】
光散乱部３は、光の反射・屈折角を乱れされる領域として機能する。この光散乱部３は、全反射角以上の角度にある光の伝送角が効率良く全反射角以下の伝送角に乱され、素子内部の導波光をより多く外部に出射できるように形成されたものであれば、特に制限されず、従来提案されているものがそのまま適用される。例えば、ポリエステル系樹脂、エポキシ樹脂、ポリウレタン系樹脂、シリコーン系樹脂、アクリル系樹脂等の透明なバインダー樹脂と、このバインダー樹脂中に分散分布すると共にこの透明材料中とは異なる屈折率を有するシリカ粒子、チタニア粒子、ジルコニア粒子、プラスチック粒子、液晶粒子等の粒子や気泡などで構成される散乱粒子層で構成される。また、この散乱粒子層に積層して、イミド系樹脂等の透明樹脂にて平坦化層を形成することで、散乱粒子層と平坦化層とで構成される光散乱部３を形成しても良い。平坦化層を形成するための透明樹脂には、必要に応じて散乱粒子層中の粒子よりも粒径の小さい微細粒子が混入されていても良い。前記平坦化層は、光散乱部３に積層して透明電極層４が形成される場合に光散乱部３を平滑化することで、透明電極層４を平滑に形成するために設けられる。
【００４０】
透明電極層４は、後述する光反射性電極層８と共に、発光素子への給電を行うために設けられる。有機エレクトロルミネッセンス素子Ａにおいては、前記透明電極層４は、通常は発光層１３にホールを注入するための陽極として機能する。この場合、透明電極層４は仕事関数の大きい金属、合金、電気伝導性化合物、あるいはこれらの混合物からなる電極材料で形成されることが好ましく、特に仕事関数が４ｅＶ以上の電極材料で形成されることが好ましい。このような電極材料としては、例えば、金などの金属、ＣｕＩ、ＩＴＯ（インジウム−スズ酸化物）、ＳｎＯ2、ＺｎＯ、ＩＺＯ（インジウム−亜鉛酸化物）等、ＰＥＤＯＴ、ポリアニリン等の導電性高分子及び任意のアクセプタ等でドープした導電性高分子、カーボンナノチューブなどの導電性光透過性材料が挙げられる。透明電極層４は、例えば、光散乱部３の表面にこれらの電極材料が真空蒸着法やスパッタリング法、塗布等の方法により薄膜に成膜されることで形成される。この透明導電層の光透過率は７０％以上であることが好ましい。また、透明導電層のシート抵抗は数百Ω／□以下であることが好ましく、特に１００Ω／□以下であることが好ましい。透明導電層の厚みは、光透過率、シート抵抗等の特性が好ましくは前記範囲となるように適宜調整される。透明導電層の厚み範囲は、透明導電層を構成する電極材料によって異なるが、５００ｎｍ以下が好ましく、特に１０〜２００ｎｍの範囲が好ましい。
【００４１】
このように構成される透明導電性基板１は、発光素子（有機エレクトロルミネッセンス素子Ａ）の外層に設けられることによって発光素子へ給電する機能と発光素子からの発光を透過して外部へ出射する機能とを発揮する。
【００４２】
この透明導電性基板１における透明電極層４に積層して、有機発光層７と光反射性電極層８とが形成されることで、有機エレクトロルミネセンス素子が構成される。有機発光層７は、発光材料を含む発光層１３を備え、また必要に応じて電子注入層、電子輸送層１４、正孔注入層、ホール輸送層１２等の適宜の有機層を備える積層構造を有する。図示の例では、光反射性電極層８と発光層１３との間に電子輸送層１４が介在し、透明電極層４と発光層１３との間にホール輸送層１２が介在している。これらの各層の材質は、有機エレクトロルミネッセンス素子Ａに適用されている適宜のものが採用され、特に制限されない。
【００４３】
このような構成を有する有機エレクトロルミネッセンス素子Ａでは、発光層１３で発光し、素子内を伝播して透明電極層４に到達した光２３の殆どは全反射せず光散乱部３で拡散し、この光の殆どは透光性基板２内へ伝播する。従って、本来透明電極層４内を導波する光が大気１０へ出射して、発光量が増大する。
【００４４】
図６は、後述する第二及び第三の実施形態で設計される透明導電性基板１を備えた有機エレクトロルミネッセンス素子Ａの一例を示す。
【００４５】
透明導電性基板１は、光散乱部３、透光性基板２、及び透明電極層４がこの順番に積層した構造を有する。この透明導電性基板１における透明電極層４の、光散乱部３とは反対側の面に、有機発光層７、光反射性電極層８が、この順に順次積層成形されることで、有機エレクトロルミネッセンス素子Ａが形成されている。それ以外の構成は、図５に示す場合と同様である。但し、光散乱部３の表面に透明電極層４が形成されていないため、光散乱部３には平坦化層が設けられていなくても良い。
【００４６】
このような構成を有する有機エレクトロルミネッセンス素子Ａでは、発光層１３で発光し、素子内を伝播して透光性基板２に到達した光２３の殆どは全反射せず光散乱部３で拡散し、この光２３の殆どは大気１０に出射する。従って、本来透光性基板２内を導波する光が大気１０へ出射して、発光量が増大する。
【００４７】
［第一の実施形態］
第一の実施形態を図１に示す。本実施形態では、透光性基板２、光散乱部３、及び透明電極層４がこの順番に積層して形成された構造を有する透明導電性基板１の設計を、複数の試験用基板５を使用した計測結果に基づいて行う。
【００４８】
複数の試験用基板５として、透光性基板２、光散乱部３、及び透明電極層４がこの順番に積層して形成された構造をものを作製して使用する。各試験用基板５間では、透光性基板２及び透明電極層４は全て同一構成を有し、光散乱部３は互いに異なった構成を有する。
【００４９】
互いに異なった構成を有する光散乱部３としては、例えば光散乱部３を構成する散乱粒子層中のバインダー樹脂の種類、含有量等、前記散乱粒子層中の粒子の種類、粒径、含有量等、散乱粒子層の厚み等が互いに異なる光散乱部３が形成される。また光散乱部３が平坦化層を備える場合には、例えば平坦化層の材質、膜厚等が互いに異なる光散乱部３が形成される。
【００５０】
この各試験用基板５の透明電極層４側の表面に光投入手段６を取り付ける。この光投入手段６は、外部から透明電極層４に向けて光が照射されると、この光の略全部を透明電極層４内に取り入れる機能を有する。この光投入手段６として、例えば試験用基板５における透明電極層４の屈折率との屈折率差が±０．１以内となる屈折率を有する半球レンズ６ａや半円筒レンズ６ｂが使用される。特に半球レンズ６ａや半円筒レンズ６ｂの屈折率が、透明電極層４の屈折率と同一であることが好ましい。
【００５１】
上記半球レンズ６ａとは、一面側が平面に形成され、他面側が半球面に形成されたレンズである。半球レンズ６ａは、一般に球面側から入射した光を集光するレンズとして用いられる。この半球レンズ６ａの平面側を透明電極層４の表面と密接させる。尚、半球レンズ６ａと透明電極層４との間には、透明電極層４の屈折率との屈折率差が±０．１以内となる屈折率を有するマッチングオイルを介在させることで、半球レンズ６ａと透明電極層４との間の空気の介在を抑制し、これにより光の入射効率を向上するようにしても良い。
【００５２】
また、半円筒レンズ６ｂとは、一面側が平面に形成され、他面側が半円筒面に形成されたレンズである。この半円筒レンズ６ｂの平面側を透明電極層４の表面と密接させる。尚、半球円筒レンズと透明電極層４との間には、半球レンズ６ａの場合と同様にマッチングオイルを介在させても良い。
【００５３】
この試験用基板５に取り付けられた光投入手段６に向けて光２３を入射する。光投入手段６が半球レンズ６ａである場合には、前記光２３を半球レンズ６ａの中心点２４に向けて入射する。一方、光投入手段６が半円筒レンズ６ｂである場合には、前記光２３を半円筒レンズ６ｂの中心軸上の点２５へ向けて、この中心軸と直交する方向へ入射する。
【００５４】
光２３が半球レンズ６ａ又は半円筒レンズ６ｂに入射する際、この半球レンズ６ａ又は半円筒レンズ６ｂの他面側の表面に対する光２３の入射角度は０°となるため、光２３は大気１０と半球レンズ６ａ又は半円筒レンズ６ｂとの界面で全反射せずに、半球レンズ６ａ又は半円筒レンズ６ｂの内部を伝播する。更に半球レンズ６ａ又は半円筒レンズ６ｂの屈折率が透明電極層４の屈折率との屈折率差が±０．１以内であるため、半球レンズ６ａ又は半円筒レンズ６ｂ内を伝播する光２３は、半球レンズ６ａ又は半円筒レンズ６ｂと透明電極層４との界面で全反射せず、透明電極層４内を伝播する。このため、外部から透明電極層４に向けて照射される光２３の略全部が、透明電極層４内に取り入れられる。
【００５５】
透明電極層４を伝播する光２３は、光散乱部３を通過する際、透明電極層４と光散乱部３との界面、並びに光散乱部３と透光性基板２との界面での光の反射・屈折角が乱されて、全反射が抑制される。これにより、光散乱部３が設けられない場合には透明電極層４と透光性基板２との界面で全反射するような、入射角度が広角度の光２３が、透光性基板２を伝播し、光散乱部３の性能に応じた光量の光２３が透光性基板２から大気１０に出射する。
【００５６】
この試験用基板５から出射する光の光量を、ＰＭＡ（分光測光装置）や輝度計等で計測する。このとき、光投入手段６への光２３の入射角度（透明電極層４の表面と垂直な線を０°とした場合の入射角度）を変動させ、透光性基板２側から出射する光２３の光量を前記入射角度ごとに計測する。この結果、試験用基板５から出射する光２３の光量の、入射角依存性が導出される。
【００５７】
上記計測結果に基づいて、光散乱部３の性能に基づく各試験用基板５の性能を評価することができる。そして、所望の性能を有する試験用基板５を選択して、この試験用基板５の構造を発光素子における透明導電性基板１として採用することができる。
【００５８】
このようにして透明導電性基板１の設計を行うにあたり、光投入手段６として上記のように半球レンズ６ａ又は半円筒レンズ６ｂを用いると、入射する光２３の殆どを簡便な構成にて透明電極層４に取り込むことができる。特に、半球レンズ６ａが使用される場合は入射する光２３の方向を半球レンズ６ａの中心点２４に向けて合わせる必要があって、入射する光２３の入射方向の調整軸が３軸（図４（ａ）中のｘ軸、ｙ軸及びｚ軸）であるの対して、半円筒レンズ６ｂが使用される場合には入射する光２３の入射方向を半円筒レンズ６ｂの中心軸上の点２５に向けて合わせれば良く、前記調整軸が２軸（図４（ｂ）中のｘ軸及びｚ軸）となって、入射方向の調整の手間が削減される。
【００５９】
尚、光投入手段６はこれら半球レンズ６ａや半円筒レンズ６ｂに限られず、適宜の構成が採用される。例えば透明電極層４との屈折率差が±０．１以内となる屈折率を有するマッチングオイルの浴が光投入手段６として使用されても良い。この場合、試験用基板５を前記マッチングオイルの浴中に浸漬した状態で、この試験用基板５に光を入射し、出射する光を計測する。但し、この場合はマッチングオイルの浴中に投光器や計測器を入れなければならないため、上記のような半球レンズ６ａや半円筒レンズ６ｂを使用する方が、簡便な計測が可能となる。
【００６０】
また、光投入手段６として、上記半球レンズ６ａ等に代えて、試験用基板５における透明電極層４との屈折率差が±０．１以内となる屈折率を有するプリズムを使用し、このプリズムによって透明電極層４に入射する光の角度を変えて出射光を計測してもよい。
【００６１】
［第二の実施形態］
図２に第二の実施形態を示す。本実施形態では、第一の実施形態とは異なる構造を有する透明導電性基板１の設計を行う。すなわち、本実施形態では、光散乱部３、透光性基板２、及び透明電極層４がこの順番に積層して形成された構造を有する透明導電性基板１の設計を、複数の試験用基板５を使用した計測結果に基づいて行う。
【００６２】
複数の試験用基板５として、光散乱部３、透光性基板２、及び透明電極層４がこの順番に積層して形成された構造のものを作製して使用する。各試験用基板５間では、透光性基板２及び透明電極層４は全て同一構成を有し、光散乱部３は互いに異なった構成を有する。
【００６３】
互いに異なった構成を有する光散乱部３としては、第一の実施形態について説明したものと同様のものが形成される。
【００６４】
この各試験用基板５の透明電極層４側の表面に光投入手段６を取り付ける。この光投入手段６は、外部から透明電極層４に向けて光が照射されると、この光の略全部を透明電極層４内に取り入れる機能を有する。この光投入手段６としては、第一の実施形態について説明したものと同様のものが使用される。
【００６５】
この試験用基板５に取り付けられた光投入手段６に向けて光２３を入射する。光投入手段６が半球レンズ６ａである場合には、前記光２３を半球レンズ６ａの中心点２４に向けて入射する。一方、光投入手段６が半円筒レンズ６ｂである場合には、前記光２３を半円筒レンズ６ｂの中心軸上の点２５に向けて、この中心軸と直交する方向へ入射する。
【００６６】
光２３が半球レンズ６ａ又は半円筒レンズ６ｂに入射すると、第一の実施形態の場合と同様に、外部から透明電極層４に向けて照射される光２３の略全部が、透明電極層４内に取り入れられる。
【００６７】
透明電極層４を伝播する光２３は、透光性基板２へ伝播し更に、光散乱部３を通過する。このとき、透光性基板２と光散乱部３との界面、並びに光散乱部３と大気１０との界面での光２３の反射・屈折角が乱されて、全反射が抑制される。これにより、光散乱部３が設けられない場合には透光性基板２と大気１０との界面で全反射するような、入射角度が広角度の光が大気１０へ出射し、光散乱部３の性能に応じた光量の光２３が透光性基板２から大気１０に出射する。
【００６８】
この試験用基板５から出射する光２３の光量を、ＰＭＡや輝度計等で計測する。このとき、光投入手段６への光２３の入射角度（透明電極層４の表面と垂直な線を０°とした場合の入射角度）を変動させ、透光性基板２側から出射する光２３の光量を前記入射角度ごとに計測する。この結果、試験用基板５から出射する光２３の光量の、入射角依存性が導出される。
【００６９】
上記計測結果に基づいて、光散乱部３の性能に基づく各試験用基板５の性能を評価することができる。そして、所望の性能を有する試験用基板５を選択して、この試験用基板５の構造を発光素子における透明導電性基板１として採用することができる。
【００７０】
［第三の実施形態］
図３に第三の実施形態を示す。本実施形態では、第二の実施形態の場合と同様に、光散乱部３、透光性基板２、及び透明電極層４がこの順番に積層して形成された構造を有する透明導電性基板１の設計を、複数の試験用基板５を使用した計測結果に基づいて行う。
【００７１】
複数の試験用基板５としては、第二の実施形態とは異なり、光散乱部３及び透光性基板２が積層して形成された構造のものを作製して使用する。各試験用基板５間では、透光性基板２は全て同一構成を有し、光散乱部３は互いに異なった構成を有する。
【００７２】
互いに異なった構成を有する光散乱部３としては、第一及び第二の実施形態について説明したものと同様のものが形成される。
【００７３】
この各試験用基板５の透光性基板２側の表面に光投入手段６を取り付ける。この光投入手段６は、外部から透光性基板２に向けて光が照射されると、この光の略全部を透光性基板２内に取り入れる機能を有する。この光投入手段６としては、第一及び第二の実施形態と同様に例えば半球レンズ６ａや半円筒レンズ６ｂ等が使用されるが、この半球レンズ６ａ、半円筒レンズ６ｂ等の屈折率は、試験用基板５における透光性基板２との屈折率差が±０．１以内となる屈折率を有することが好ましく、また透光性基板２と同一の屈折率を有することが更に好ましい。
【００７４】
この試験用基板５に取り付けられた光投入手段６に向けて光２３を入射する。光投入手段６が半球レンズ６ａである場合には、前記光２３を半球レンズ６ａの中心点２４に向けて入射する。一方、光投入手段６が半円筒レンズ６ｂである場合には、前記光２３を半円筒レンズ６ｂの中心軸上の点２５に向けて、この中心軸と直交する方向へ入射する。
【００７５】
光２３が半球レンズ６ａ又は半円筒レンズ６ｂに入射する際、この半球レンズ６ａ又は半円筒レンズ６ｂの他面側の表面に対する光２３の入射角度は０°となるため、入射する光２３は大気１０と半球レンズ６ａ又は半円筒レンズ６ｂとの界面で全反射せずに、半球レンズ６ａ又は半円筒レンズ６ｂの内部を伝播する。更に半球レンズ６ａ又は半円筒レンズ６ｂの屈折率が透光性基板２の屈折率との屈折率差が±０．１以内であるため、半球レンズ６ａ又は半円筒レンズ６ｂ内を伝播する光２３は、半球レンズ６ａ又は半円筒レンズ６ｂと透明電極層４との界面で全反射せず、透明電極層４内を伝播する。このため、外部から透明電極層４に向けて照射される光２３の略全部が、透明電極層４内に取り入れられる。
【００７６】
透光性基板２を伝播する光２３は、光散乱部３を通過する際、透光性基板２と光散乱部３との界面、並びに光散乱部３と大気１０との界面での光の反射・屈折角が乱されて、全反射が抑制される。これにより、光散乱部３が設けられない場合には透光性基板２と大気１０との界面で全反射するような、入射角度が広角度の光２３が大気１０に出射し、このとき光散乱部３の性能に応じた光量の光２３が大気１０へ出射する。
【００７７】
この試験用基板５から出射する光２３の光量を、ＰＭＡや輝度計等で計測する。このとき、光投入手段６への光２３の入射角度（透光性基板２の表面と垂直な線を０°とした場合の入射角度）を変動させ、光散乱部３側から出射する光２３の光量を前記入射角度ごとに計測する。この結果、試験用基板５から出射する光２３の光量の、入射角依存性が導出される。
【００７８】
上記計測結果に基づいて、光散乱部３の性能に基づく各試験用基板５の性能を評価することができる。そして、所望の性能を有する試験用基板５を選択して、この試験用基板５の構造を、発光素子の透明導電性基板１における、透光性基板２及び光散乱部３の構造として採用することができる。
【００７９】
このようにして透明導電性基板１の設計を行うにあたり、光投入手段６として上記のように半球レンズ６ａ又は半円筒レンズ６ｂを用いると、入射する光２３の殆どを簡便な構成にて透明電極層４に取り込むことができる。特に、半球レンズ６ａが使用される場合は入射する光２３の方向を半球レンズ６ａの中心点２４に向けて合わせる必要があって、光２３の入射方向の調整軸が３軸（図４（ａ）中のｘ軸、ｙ軸及びｚ軸）であるのに対して、半円筒レンズ６ｂが使用される場合には光２３の入射方向を半円筒レンズ６ｂの中心軸上の点２５に向けて合わせれば良く、前記調整軸が２軸（図４（ｂ）中のｘ軸及びｚ軸）となって、入射方向の調整の手間が削減される。
【００８０】
尚、光投入手段６はこれら半球レンズ６ａや半円筒レンズ６ｂに限られず、適宜の構成が採用される。例えば透光性基板２との屈折率差が±０．１以内となる屈折率を有するマッチングオイルの浴が光投入手段６として使用されても良い。この場合、試験用基板５を前記マッチングオイルの浴中に浸漬した状態で、この試験用基板５に光を入射し、出射光を計測する。但し、この場合はマッチングオイルの浴中に投光器や計測器を入れなければならないため、上記のような半球レンズ６ａや半円筒レンズ６ｂを使用する方が、簡便な計測が可能となる。
【００８１】
また、光投入手段６として、上記半球レンズ６ａ等に代えて、試験用基板５における透光性基板２との屈折率差が±０．１以内となる屈折率を有するプリズムを使用し、このプリズムによって透光性基板２に入射する光の角度を変えて出射光を計測してもよい。
【実施例】
【００８２】
［実施例１］
第一の実施形態に相当する具体的な実施例について説明する。
【００８３】
複数の試験用基板５を作製するにあたり、透光性基板２として無アルカリガラス板（Ｎｏ．１７３７，コーニング社製）を用いた。
【００８４】
この透光性基板２に、散乱粒子層と平坦化層とを備える光散乱部３を形成した。この際、まずバインダー樹脂となるシリコーンレジン溶液を調製した。テトラエトキシシラン８６．８ｇにイソプロピルアルコール８０３．５ｇを加え、さらにγ−メタクリロキシプロピルトリメトキシシラン３４．７ｇ及び０．１Ｎの硝酸７５ｇを加え、ディスパーを用いてよく混合することによって、シリコーンレジン溶液が得られた。
【００８５】
得られたシリコーンレジン溶液を４０℃恒温槽中で２時間攪拌し、重量平均分子量が１０５０のバインダー形成材料としてのシリコーンレジン５質量％溶液を得た。
【００８６】
このシリコーンレジン溶液に、メチルシリコーン粒子（粒子径２μｍ，ＧＥ東芝シリコーン製，トスパール１２０）を、このメチルシリコーン粒子の含有量が、メチルシリコーン粒子及びシリコーンレジン（縮合化合物換算）の固形分質量の総量に対して８０質量％となるように添加し、ホモジナイザーで分散させることで、メチルシリコーン粒子分散シリコーンレジン溶液を得た。尚、「縮合化合物換算」とは、例えばシリコーンレジンがテトラアルコキシシランの場合は、シリコーンレジン中に存在する全Ｓｉ原子をＳｉＯ2で換算した場合の質量、トリアルコキシシランの場合はＳｉＯ1.5で換算した場合の質量である。
【００８７】
このメチルシリコーン粒子分散シリコーンレジン溶液を、透光性基板２の表面にスピンコーターによって１０００ｒｐｍの条件で塗布した後、乾燥した。このとき、前記メチルシリコーン粒子分散シリコーンレジン溶液の塗布・乾燥回数を各試験用基板５ごとに２，４，６，８回と異ならせる。その後、このメチルシリコーン粒子分散シリコーンレジン溶液の塗膜を２００℃で３０分間焼成する熱処理を施すことで、バインダー樹脂中にメチルシリコーン粒子が分散した散乱粒子層を形成した。
【００８８】
次に、この散乱粒子層の表面にイミド系樹脂（ＯＰＴＭＡＴＥ製，ＨＲＩ１７８３，ｎＤ＝１．７８，濃度１８％）をスピンコーターによって２０００ｒｐｍの条件で塗布・乾燥した後、２００℃で３０分間焼成する熱処理を施すことで、厚み約４μｍの平坦化層を形成した。これにより、光散乱部３を形成した。
【００８９】
次に、この光散乱部３の表面に、ＩＴＯ（スズドープ酸化インジウム）のターゲット(東ソー製)を用いたスパッタを行い、厚み１５０ｎｍのＩＴＯ膜を形成する。このＩＴＯ膜をＡｒ雰囲気下２００℃で１時間加熱するアニール処理を施し、シート抵抗１８Ω/□の透明電極層４を形成した。これにより、光散乱部３を構成する散乱粒子層の厚みが互いに異なる複数の試験用基板５を得た。
【００９０】
この複数の各試験用基板５に対し、次のような試験を行った。
【００９１】
まず、試験用基板５の透明電極層４の外面に、図１に示すように光投入手段６として、前記透明電極層４の屈折率と同一の屈折率を有する半球レンズ６ａを前記透明電極層４の屈折率と同等の屈折率（屈折率差±０．１以内）を有するマッチングオイルを介して取り付けた。この試験用基板５に取り付けられた半球レンズ６ａの球面に向けて、外部から可視光域の光２３を照射した。この光２３の入射方向は、この光が半球レンズ６ａの中心点２４を通過するように調整した。また、透明電極層４の表面を基準にした光２３の入射角度を、０°〜８０°の範囲で変動させると共に、透光性基板２側から出射する光２３の光量を、５°刻みの入射角度ごとにＰＭＡで計測した。
【００９２】
図７に、入射角度ごとの透光性基板２側から出射する光２３の光量（放射束）の計測値を示す。前記計測値は、各入射角度における透光性基板２側から出射する光２３の光量の、可視光域全体の積分値を、入射角度０°の場合を１として規格化した値である。図７のグラフ中における■は散乱粒子層の形成時におけるメチルシリコーン粒子分散シリコーンレジン溶液の塗布回数が２回、◇は４回、▲は６回、○は８回であった場合での、試験用基板５についての計測値を、それぞれ示す。
【００９３】
また、各試験用基板５について、半球レンズ６ａを用いないこと以外は、上記と同様に入射角度ごとの透光性基板２側から出射する光２３の光量を計測した。その結果を図８に示す。
【００９４】
図８によれば、入射角度が３０°より大きくなると、出射する光２３の計測値がほぼ０になっている。これは、光２３の入射角度が広角度になると、大気１０と透明電極層４との間の屈折率差によって光２３が全反射するためである。
【００９５】
これに対して、半球レンズ６ａを用いた場合には、図７に示すように、入射角度が広角度となった場合であっても透光性基板２側から出射する光２３が計測された。これにより、入射角度が広角度であっても、光散乱部３によって透明電極層４と透光性基板２との間での光２３の全反射が抑制されて、透光性基板２側から出射する光２３の光量が増大していることが確認できる。
【００９６】
また、複数の各試験用基板５では、散乱粒子層の形成時の塗布回数が増大するほど、広角度側での出射する光２３の光量が増大しており、塗布回数が８回の場合に出射する光２３の光量が最も大きくなっている。このため、複数の試験用基板５のうち、前記塗布回数が８回の場合の試験用基板５では、光散乱部３の光取り出し性能が最も高いと判断される。
【００９７】
本実施例により、散乱粒子層の形成時の塗布回数が８回である場合の試験用基板５の構造を、発光素子における透明導電性基板１の構造として選択することができる。このように透明導電性基板１の構造を設計することで、発光素子の光取り出し効率が向上すると判断される。
【００９８】
尚、各試験用基板５の性能を評価する際には、図７に示される光２３の光量を、入射角度で積分した値を導出し、この値を各試験用基板５間で比較して、前記値が大きいほど試験用基板５の性能が高いと判断しても良い。
【００９９】
次に、本実施例により設計された透明導電性基板１を備える発光素子（有機エレクトロルミネッセンス素子Ａ）の光取り出し性能を検証した結果を示す。
【０１００】
本実施例のように散乱粒子層の形成時の塗布回数を２，４，６，８回とした各試験用基板５について、この各試験用基板５の透明導電性基板１の表面にα−ＮＰＤ（４，４'−ビス［Ｎ−（ナフチル）−Ｎ−フェニル−アミノ］ビフェニル）からなる厚み４０ｎｍのホール輸送層１２、Ｒｕｂｒｅｎｅ（５，６，１１，１２−テトラフェニルナフタセン）を６質量％ドープしたＡｌｑ3（トリス（８−ヒドロキシキノリナート）アルミニウム錯体）からなる厚み４０ｎｍの発光層１３、下記［化１］に示すＴｍＰｙＰｈＢからなる厚み１００ｎｍの電子輸送層１４を順次積層して、有機発光層７を形成した。更にこの有機発光層７にＡｌからなる厚み８０ｎｍの光反射性電極層８を積層して形成し、複数の試験用有機エレクトロルミネッセンス素子Ａを得た。
【０１０１】
【化１】
2010033851.tif 000003
【０１０２】
また、光散乱部３を有しない以外は上記各試験用有機エレクトロルミネッセンス素子Ａと同一の構成を有する基準用有機エレクトロルミネッセンス素子Ａを作製した。
【０１０３】
この各試験用有機エレクトロルミネッセンス素子Ａ、並びに基準用有機エレクトロルミネッセンス素子Ａの電極間に０．４ｍＡの電流を通電し、各素子から出射する光２３の全光束を輝度計により計測した。
【０１０４】
各試験用有機エレクトロルミネッセンス素子から出射する光２３の計測値を、図９に示す。この計測値は、基準用有機エレクトロルミネッセンス素子Ａの場合の全光束の計測値を１として規格化した値である。また横軸の数値は、散乱粒子層の形成時の塗布回数を示し、各試験用有機エレクトロルミネッセンス素子Ａに対応する。
【０１０５】
この結果によると、光散乱部３を備えることで有機エレクトロルミネッセンス素子Ａから出射する光２３の光量が増大することが確認され、且つ、本実施例のように散乱粒子層の形成時の塗布回数が８回となるように透明導電性基板１を設計すると、光取り出し効率が最も高くなることが確認される。
【０１０６】
尚、第一の実施形態における透明導電性基板１の設計方法は、本実施例に限られず、材質、構成等が変更された種々の透明導電性基板１の設計に適用される。例えば透明電極層４の材質、膜厚等を変更したり、透光性基板２を、上記のような無アルカリガラスではなく、特許文献４に開示されているような陽極（ＩＴＯ膜）と同様以上の屈折率を有する高屈折率のガラスで形成する場合にも、第一の実施形態における透明導電性基板１の設計方法が採用され得る。また、本実施例では各試験用基板５間で光散乱部３における散乱粒子層の厚みを変更しているが、各試験用基板５間で光散乱部３の構成を異ならせるのであれば、例えば光散乱部３を構成する散乱粒子層中のバインダー樹脂の種類、含有量等、前記散乱粒子層中の粒子の種類、粒径、含有量等、散乱粒子層の厚み等が互いに異なる光散乱部３が形成され、或いは平坦化層の材質、膜厚等が互いに異なる光散乱部３が形成されても良い。
【０１０７】
［実施例２］
第二の実施形態に相当する具体的な実施例について説明する。
【０１０８】
複数の試験用基板５を作製するにあたり、透光性基板２として無アルカリガラス板（Ｎｏ．１７３７，コーニング社製）を用いた。
【０１０９】
この透光性基板２に、散乱粒子層からなる光散乱部３を形成する。この際、まず上記実施例１の場合と同一の組成を有するメチルシリコーン粒子分散シリコーンレジン溶液を調製し、このメチルシリコーン粒子分散シリコーンレジン溶液を、透光性基板２の一面にスピンコーターによって１０００ｒｐｍの条件で塗布した後、乾燥した。このとき、前記メチルシリコーン粒子分散シリコーンレジン溶液の塗布・乾燥回数を各試験用基板５ごとに２，４，６，８回と異ならせた。その後、このメチルシリコーン粒子分散シリコーンレジン溶液の塗膜を２００℃で３０分間焼成する熱処理を施すことで、バインダー樹脂中にメチルシリコーン粒子が分散した散乱粒子層からなる光散乱部３を形成した。
【０１１０】
次に、透光性基板２の、光散乱部３が設けられていない他面に、ＩＴＯ（スズドープ酸化インジウム）のターゲット(東ソー製)を用いたスパッタを行い、厚み１５０ｎｍのＩＴＯ膜を形成した。このＩＴＯ膜をＡｒ雰囲気下２００℃で１時間加熱するアニール処理を施し、シート抵抗１８Ω/□の透明電極層４を形成した。
【０１１１】
これにより、光散乱部３を構成する散乱粒子層の厚みが互いに異なる複数の試験用基板５を得た。
【０１１２】
この複数の各試験用基板５に対し、次のような試験を行った。
【０１１３】
まず、試験用基板５の透明電極層４の外面に、図２に示すように光投入手段６として、前記透明電極層４の屈折率と同一の屈折率を有する半球レンズ６ａを前記透明電極層４の屈折率と同等の屈折率（屈折率差±０．１以内）を有するマッチングオイルを介して取り付けた。この試験用基板５に取り付けられた半球レンズ６ａの球面に向けて、外部から可視光域の光２３を照射した。この光２３の入射方向は、この光２３が半球レンズ６ａの中心点２４を通過するように調整した。また、透明電極層４の表面を基準にした光２３の入射角度を、０°〜８０°の範囲で変動させると共に、光散乱部３側から出射する光２３の光量を、５°刻みの入射角度ごとにＰＭＡで計測した。
【０１１４】
図１０に、入射角度ごとの出射する光２３の光量（放射束）の計測値を示す。前記計測値は、各入射角度における出射する光２３の光量の、可視光域全体の積分値を、入射角度０°の場合を１として規格化した値である。図１１のグラフ中における■は散乱粒子層の形成時におけるメチルシリコーン粒子分散シリコーンレジン溶液の塗布回数が２回、◇は４回、▲は６回、○は８回であった場合での、試験用基板５についての計測値を、それぞれ示す。
【０１１５】
図１０に示すように、各試験用基板５では、入射角度が広角度となった場合であっても光散乱部３側から出射する光２３が計測された。これにより、入射角度が広角度であっても、光散乱部３によって透光性基板２と大気１０との間での光２３の全反射が抑制されて、出射光量が増大していることが確認できる。
【０１１６】
また、複数の各試験用基板５では、散乱粒子層の形成時の塗布回数が増大するほど、広角度側での出射する光２３の光量が増大しており、塗布回数が８回の場合に出射する光２３の光量が最も大きくなっている。このため、複数の試験用基板５のうち、前記塗布回数が８回の場合の試験用基板５では、光散乱部３の光取り出し性能が最も高いと判断される。
【０１１７】
本実施例により、散乱粒子層の形成時の塗布回数が８回である場合の試験用基板５の構造を、発光素子における透明導電性基板１の構造として選択することができる。このように透明導電性基板１の構造を設計することで、発光素子の光取り出し効率が向上すると判断される。
【０１１８】
尚、各試験用基板５の性能を評価する際には、図１０に示される出射する光２３の光量を、入射角度で積分した値を導出し、この値を各試験用基板５間で比較して、前記値が大きいほど試験用基板５の性能が高いと判断しても良い。
【０１１９】
次に、本実施例により設計される透明導電性基板１を備える発光素子（有機エレクトロルミネッセンス素子Ａ）の光取り出し性能を検証した結果を示す。
【０１２０】
上記事例のように散乱粒子層の形成時の塗布回数を２，４，６，８回とした各試験用基板５について、この各試験用基板５の透明導電性基板１の表面にα−ＮＰＤからなる厚み４０ｎｍのホール輸送層１２、Ｒｕｂｒｅｎｅを６質量％ドープしたＡｌｑ3からなる厚み４０ｎｍの有機発光層７、上記［化１］に示すＴｍＰｙＰｈＢからなる厚み１００ｎｍの電子輸送層１４を順次積層して形成し、有機発光層７を形成した。この有機発光層７の表面に、Ａｌからなる厚み８０ｎｍの光反射性電極層８を積層して形成し、複数の試験用有機エレクトロルミネッセンス素子Ａを得た。
【０１２１】
また、光散乱部３を有しない以外は上記各試験用有機エレクトロルミネッセンス素子Ａと同一の構成を有する基準用有機エレクトロルミネッセンス素子Ａを作製した。
【０１２２】
この各試験用有機エレクトロルミネッセンス素子Ａ、並びに基準用有機エレクトロルミネッセンス素子Ａの電極間に０．４ｍＡの電流を通電し、各素子から出射する光２３の全光束を輝度計により計測した。
【０１２３】
各試験用有機エレクトロルミネッセンス素子から出射する光２３の計測値を、図１１に示す。この計測値は、基準用有機エレクトロルミネッセンス素子Ａの場合の全光束の計測値を１として規格化した値である。また横軸の数値は、散乱粒子層の形成時の塗布回数を示し、各試験用有機エレクトロルミネッセンス素子Ａに対応する。
【０１２４】
この結果によると、光散乱部３を備えることで有機エレクトロルミネッセンス素子Ａから出射する光２３の光量が増大することが確認され、且つ、本実施例のように散乱粒子層の形成時の塗布回数が８回となるように透明導電性基板１を設計すると、光取り出し効率が最も高くなることが確認される。
【０１２５】
第二の実施形態における透明導電性基板１の設計方法は、本実施例に限られず、材質、構成等が変更された種々の透明導電性基板１の設計に適用される。例えば透明電極層４の材質、膜厚等を変更したり、透光性基板２を、上記のような無アルカリガラスではなく、特許文献４に開示されているような陽極（ＩＴＯ膜）と同様以上の屈折率を有する高屈折率のガラスで形成する場合にも、第二の実施形態における透明導電性基板１の設計方法が採用され得る。また、本実施例では各試験用基板５間で光散乱部３における散乱粒子層の厚みを変更しているが、各試験用基板５間で光散乱部３の構成を異ならせるのであれば、既述の通り、例えば光散乱部３を構成する散乱粒子層中のバインダー樹脂の種類、含有量等、前記散乱粒子層中の粒子の種類、粒径、含有量等、散乱粒子層の厚み等が互いに異なる光散乱部３が形成されても良い。
【０１２６】
［実施例３］
第三の実施形態に相当する具体的な実施例について説明する。
【０１２７】
複数の試験用基板５を作製するにあたり、透光性基板２として無アルカリガラス板（Ｎｏ．１７３７，コーニング社製）を用いた。
【０１２８】
この透光性基板２に、散乱粒子層からなる光散乱部３を形成した。この際、まず上記実施例１の場合と同一組成を有するメチルシリコーン粒子分散シリコーンレジン溶液を調製し、このメチルシリコーン粒子分散シリコーンレジン溶液を、透光性基板２の一面にスピンコーターによって１０００ｒｐｍの条件で塗布した後、乾燥した。このとき、前記メチルシリコーン粒子分散シリコーンレジン溶液の塗布・乾燥回数を各試験用基板５ごとに２，４，６，８回と異ならせた。その後、このメチルシリコーン粒子分散シリコーンレジン溶液の塗膜を２００℃で３０分間焼成する熱処理を施すことで、バインダー樹脂中にメチルシリコーン粒子が分散した散乱粒子層からなる光散乱部３を形成した。
【０１２９】
これにより、光散乱部３を構成する散乱粒子層の厚みが互いに異なる複数の試験用基板５を得た。
【０１３０】
この複数の各試験用基板５に対し、次のような試験を行った。
【０１３１】
まず、図３に示すように、試験用基板５の透光性基板２の外面に、光投入手段６として、前記透光性基板２の屈折率と同一の屈折率を有する半球レンズ６ａを前記透光性基板２の屈折率と同等の屈折率（屈折率差±０．１以内）を有するマッチングオイルを介して取り付けた。この試験用基板５に取り付けられた半球レンズ６ａの球面に向けて、外部から可視光域の光２３を入射した。この光２３の入射方向は、この光２３が半球レンズ６ａの中心点２４を通過するように調整した。また、透光性基板２の表面を基準にした光２３の入射角度を、０°〜８０°の範囲で変動させると共に、光散乱部３側から出射する光２３の光量を、５°刻みの入射角度ごとにＰＭＡで計測した。
【０１３２】
図１２に、入射角度ごとの出射する光２３の光量（放射束）の計測値を示す。前記計測値は、各入射角度における出射する光２３の光量の、可視光域全体の積分値を、入射角度０°の場合を１として規格化した値である。図１４のグラフ中における■は散乱粒子層の形成時におけるメチルシリコーン粒子分散シリコーンレジン溶液の塗布回数が２回、◇は４回、▲は６回、○は８回であった場合での、試験用基板５についての計測値を、それぞれ示す。
【０１３３】
図１２に示すように、各試験用基板５では、入射角度が広角度となった場合であっても光散乱部３側から出射する光２３が計測された。これにより、入射角度が広角度であっても、光散乱部３によって透光性基板２と大気１０との間での光２３の全反射が抑制されて、出射光量が増大していることが確認できる。
【０１３４】
また、複数の各試験用基板５では、散乱粒子層の形成時の塗布回数が増大するほど、広角度側での出射する光２３の光量が増大しており、塗布回数が８回の場合に出射する光２３の光量が最も大きくなっている。このため、複数の試験用基板５のうち、前記塗布回数が８回の場合の試験用基板５では、光散乱部３の光取り出し性能が最も高いと判断される。
【０１３５】
本実施例により、散乱粒子層の形成時の塗布回数が８回である場合の試験用素子の構造を、光散乱部３、透光性基板２、及び透明電極層４がこの順番に積層して形成される透明導電性基板１における光散乱部３及び透光性基板２の構造として選択することができる。このように透明導電性基板１の構造を設計することで、発光素子の光取り出し効率が向上すると判断される。
【０１３６】
尚、各試験用基板５の性能を評価する際には、図１２に示される出射する光２３の光量を、入射角度で積分した値を導出し、この値を各試験用基板５間で比較して、前記値が大きいほど試験用基板５の性能が高いと判断しても良い。
【０１３７】
次に、本実施例により設計される透明導電性基板１を備える発光素子（有機エレクトロルミネッセンス素子Ａ）の光取り出し性能を検証した結果を示す。
【０１３８】
上記事例のように散乱粒子層の形成時の塗布回数を２，４，６，８回とした各試験用基板５について、この各試験用基板５の透光性基板２の、光散乱部３が設けられていない他面に、ＩＴＯ（スズドープ酸化インジウム）のターゲット(東ソー製)を用いたスパッタを行い、厚み１５０ｎｍのＩＴＯ膜を形成した。このＩＴＯ膜をＡｒ雰囲気下２００℃で１時間加熱するアニール処理を施し、シート抵抗１８Ω/□の透明電極層４を形成した。これにより、透明導電性基板１を形成した。
【０１３９】
この透明導電性基板１における透明電極層４の表面にα−ＮＰＤからなる厚み４０ｎｍのホール輸送層１２、Ｒｕｂｒｅｎｅを６質量％ドープしたＡｌｑ3からなる厚み４０ｎｍの有機発光層７、上記［化１］に示すＴｍＰｙＰｈＢからなる厚み１００ｎｍの電子輸送層１４、Ａｌからなる厚み８０ｎｍの光反射性電極層８を、順次積層して形成し、複数の試験用有機エレクトロルミネッセンス素子Ａを得た。
【０１４０】
また、光散乱部３を有しない以外は上記各試験用有機エレクトロルミネッセンス素子Ａと同一の構成を有する基準用有機エレクトロルミネッセンス素子Ａを作製した。
【０１４１】
この各試験用有機エレクトロルミネッセンス素子Ａ、並びに基準用有機エレクトロルミネッセンス素子Ａの電極間に０．４ｍＡの電流を通電し、各素子から出射する光２３の全光束を輝度計により計測した。
【０１４２】
各試験用有機エレクトロルミネッセンス素子から出射する光２３の計測値は、図１１と同じ結果になる。この計測値は、基準用有機エレクトロルミネッセンス素子Ａの場合の全光束の計測値を１として規格化した値である。また横軸の数値は、散乱粒子層の形成時の塗布回数を示し、各試験用有機エレクトロルミネッセンス素子Ａに対応する。
【０１４３】
この結果によると、光散乱部３を備えることで有機エレクトロルミネッセンス素子Ａから出射する光２３の光量が増大することが確認され、且つ、本実施例のように散乱粒子層の形成時の塗布回数が８回となるように透明導電性基板１を設計すると、光取り出し効率が最も高くなることが確認される。
【０１４４】
第三の実施形態における透明導電性基板１の設計方法は、本実施例に限られず、材質、構成等が変更された種々の透明導電性基板１の設計に適用される。例えば透明電極層４の材質、膜厚等を変更したり、透光性基板２を、上記のような無アルカリガラスではなく、特許文献４に開示されているような陽極（ＩＴＯ膜）と同様以上の屈折率を有する高屈折率のガラスで形成する場合にも、第三の実施形態における透明導電性基板１の設計方法が採用され得る。また、本実施例では各試験用基板５間で光散乱部３における散乱粒子層の厚みを変更しているが、各試験用基板５間で光散乱部３の構成を異ならせるのであれば、既述の通り、例えば光散乱部３を構成する散乱粒子層中のバインダー樹脂の種類、含有量等、前記散乱粒子層中の粒子の種類、粒径、含有量等、散乱粒子層の厚み等が互いに異なる光散乱部３が形成されても良い。
【図面の簡単な説明】
【０１４５】
【図１】本発明の第一の実施形態を示す概略断面図である。
【図２】本発明の第二の実施形態を示す概略断面図である。
【図３】本発明の第三の実施形態を示す概略断面図である。
【図４】（ａ）及び（ｂ）は、試験用基板に対する光の入射位置を示す平面図である。
【図５】本発明の第一の実施形態で設計される透明導電性基板が設けられた有機エレクトロルミネッセンス素子の一例を示す概略断面図である。
【図６】本発明の第二及び第三の実施形態で設計される透明導電性基板が設けられた有機エレクトロルミネッセンス素子の一例を示す概略断面図である。
【図７】実施例１における試験用基板から出射する光の、入射角度ごとの計測値を示すグラフである。
【図８】半球レンズが使用されない場合の、実施例１における試験用基板から出射する光の、入射角度ごとの計測値を示すグラフである。
【図９】実施例１における試験用有機エレクトロルミネッセンス素子から出射する光の計測値を示すグラフである。
【図１０】実施例２における試験用基板から出射する光の、入射角度ごとの計測値を示すグラフである。
【図１１】実施例２及び実施例３における試験用有機エレクトロルミネッセンス素子から出射する光の計測値を示すグラフである。
【図１２】実施例３における試験用基板から出射する光の、入射角度ごとの計測値を示すグラフである。
【図１３】従来技術の一例を示す概略の断面図である。
【図１４】従来技術の他例を示す概略の断面図である。
【符号の説明】
【０１４６】
１    透明導電性基板
２    透光性基板
３    光散乱部
４    透明電極層
５    試験用基板
６    光投入手段
６ａ  半球レンズ
６ｂ  半円筒レンズ
【図１】
2010033851.tif 000004
【図２】
2010033851.tif 000005
【図３】
2010033851.tif 000006
【図４】
2010033851.tif 000007
【図５】
2010033851.tif 000008
【図６】
2010033851.tif 000009
【図７】
2010033851.tif 000010
【図８】
2010033851.tif 000011
【図９】
2010033851.tif 000012
【図１０】
2010033851.tif 000013
【図１１】
2010033851.tif 000014
【図１２】
2010033851.tif 000015
【図１３】
2010033851.tif 000016
【図１４】
2010033851.tif 000017